(57)【要約】      （修正有）【課題】０．０５ＭＰａ未満の微小な圧力での発色性及び発色粒状性に優れ、かつ、擦れによる発色が抑制された圧力測定用材料組成物、圧力測定用材料、及び圧力測定用材料セットを提供する。【解決手段】電子供与性無色染料前駆体を内包するマイクロカプセルＡ及び電子供与性無色染料前駆体を内包しないマイクロカプセルＢを含有し、かつ、マイクロカプセルＡの体積標準のメジアン径Ｄ５０Ａと、マイクロカプセルＢの体積標準のメジアン径Ｄ５０Ｂと、が式（１）を満たす発色剤層を有する圧力測定用材料、圧力測定用材料組成物、及び圧力測定用材料セットである。式（１）；Ｄ５０Ａ＜Ｄ５０Ｂ【選択図】なし【特許請求の範囲】
【請求項１】
電子供与性無色染料前駆体を内包するマイクロカプセルＡ及び電子供与性無色染料前駆体を内包しないマイクロカプセルＢを含有し、かつ、前記マイクロカプセルＡの体積標準のメジアン径Ｄ５０Ａと、前記マイクロカプセルＢの体積標準のメジアン径Ｄ５０Ｂと、が下記式１を満たす発色剤層を有する圧力測定用材料。
Ｄ５０Ａ＜Ｄ５０Ｂ    式１
【請求項２】
前記メジアン径Ｄ５０Ａが下記式２を満たし、かつ、前記メジアン径Ｄ５０Ｂが下記式３を満たす請求項１に記載の圧力測定用材料。
１０μｍ＜Ｄ５０Ａ＜４０μｍ      式２
４０μｍ＜Ｄ５０Ｂ＜１５０μｍ    式３
【請求項３】
前記発色剤層に含まれる全粒子の体積標準のメジアン径Ｄ５０Ｘが、下記式４を満たす請求項１又は請求項２に記載の圧力測定用材料。
１５μｍ＜Ｄ５０Ｘ＜５０μｍ      式４
【請求項４】
前記発色剤層に含まれる全粒子の粒径分布の変動係数が、３５％〜１５０％である請求項１〜請求項３のいずれか１項に記載の圧力測定用材料。
【請求項５】
発色させた場合に、０．０１ＭＰａで圧力を加えて発色させた後の濃度から前記圧力を加える前の濃度を減じた濃度差ΔＤ１として、０．０２を超える濃度が得られる請求項１〜請求項４のいずれか１項に記載の圧力測定用材料。
【請求項６】
前記発色剤層の上に、電子受容性化合物を含む顕色剤層を有する顕色材料を、前記発色剤層と同一面積の前記顕色剤層を前記発色剤層に接触させて重ね、前記顕色材料に対して前記発色剤層を２０回反復運動させて擦過させた後の発色濃度から前記擦過前の濃度を減じた濃度差ΔＤ２が０．０２以下である請求項１〜請求項５のいずれか１項に記載の圧力測定用材料。
【請求項７】
前記マイクロカプセルＡの体積標準のメジアン径Ｄ５０Ａに対する、前記マイクロカプセルＡの数平均壁厚δＡの比が、１．０×１０−３〜４．０×１０−３であり、前記マイクロカプセルＢの体積標準のメジアン径Ｄ５０Ｂに対する、前記マイクロカプセルＢの数平均壁厚δＢの比が、１．０×１０−３〜１．５×１０−２である請求項１〜請求項６のいずれか１項に記載の圧力測定用材料。
【請求項８】
少なくとも、支持体と、前記支持体側から配置された易接着層及び前記発色剤層と、を有する請求項１〜請求項７のいずれか１項に記載の圧力測定用材料。
【請求項９】
前記マイクロカプセルＡとして、体積標準のメジアン径Ｄ５０Ａが異なる二種のマイクロカプセルを含む請求項１〜請求項８のいずれか１項に記載の圧力測定用材料。
【請求項１０】
前記マイクロカプセルＡとして、メジアン径がＤ５０Ａ１であるマイクロカプセルＡ１及びメジアン径がＤ５０Ａ２であるマイクロカプセルＡ２を含む少なくとも二種を含有し、
Ｄ５０Ａ１＞Ｄ５０Ａ２の関係を満たす場合、マイクロカプセルＡ２の含有量に対するマイクロカプセルＡ１の含有量の比が、質量基準で１００／１〜１００／１５０である請求項１〜請求項９のいずれか１項に記載の圧力測定用材料。
【請求項１１】
前記発色剤層中における前記マイクロカプセルＡ及び前記マイクロカプセルＢの含有量が、発色剤層の全固形分に対して、８０質量％〜９７質量％である請求項１〜請求項１０のいずれかに１項に記載の圧力測定用材料。
【請求項１２】
請求項１〜請求項１１のいずれか１項に記載の圧力測定用材料と、
電子受容性化合物を含む顕色剤層を有する顕色材料と、
を含む圧力測定用材料セット。
【請求項１３】
電子供与性無色染料前駆体を内包するマイクロカプセルＡと、電子供与性無色染料前駆体を内包しないマイクロカプセルＢと、を含み、かつ、前記マイクロカプセルＡの体積標準のメジアン径Ｄ５０Ａと、前記マイクロカプセルＢの体積標準のメジアン径Ｄ５０Ｂと、が下記式１を満たす圧力測定用材料組成物。
Ｄ５０Ａ＜Ｄ５０Ｂ    式１
【請求項１４】
前記メジアン径Ｄ５０Ａが下記式２を満たし、前記メジアン径Ｄ５０Ｂが下記式３を満たす請求項１３に記載の圧力測定用材料組成物。
１０μｍ＜Ｄ５０Ａ＜４０μｍ      式２
４０μｍ＜Ｄ５０Ｂ＜１５０μｍ    式３
【請求項１５】
前記マイクロカプセルＢの含有量に対する前記マイクロカプセルＡの含有量の比が、質量基準で１００／５〜１００／５０である請求項１３又は請求項１４に記載の圧力測定用材料組成物。
【請求項１６】
組成物に含まれる全粒子の体積標準のメジアン径Ｄ５０Ｘが下記式４を満たし、かつ、組成物に含まれる全粒子の粒径分布の変動係数が３５％〜１５０％である請求項１３〜請求項１５のいずれか１項に記載の圧力測定用材料組成物。
１５μｍ＜Ｄ５０Ｘ＜５０μｍ      式４
【請求項１７】
前記マイクロカプセルＡとして、体積標準のメジアン径Ｄ５０Ａが異なる二種のマイクロカプセルを含む請求項１３〜請求項１６のいずれか１項に記載の圧力測定用材料組成物。
【発明の詳細な説明】
【技術分野】
【０００１】
本開示は、圧力測定用材料組成物、圧力測定用材料、及び圧力測定用材料セットに関する。
【背景技術】
【０００２】
圧力の測定に用いられる材料は、液晶ガラスの貼合せ工程、プリント基板へのハンダ印刷、ローラ間の圧力調整などの用途に使われている。圧力の測定に用いられる材料の例として、例えば富士フイルム（株）から提供されているプレスケール（商品名；登録商標）に代表される圧力測定フィルムがある。
【０００３】
ところが、上市されている圧力測定フィルムの測定可能な圧力範囲、つまり加圧により発色が得られる圧力の範囲は、０．０５ＭＰａ以上の範囲となっており、０．０５ＭＰａを下回る弱い圧力範囲では、検出に必要とされる発色が不足し、又は発色が得られても圧力差を判断するために必要な濃度階調は得られにくい。
【０００４】
近年、製品の高機能化及び高精細化により、微小な圧力の分布を測定する必要性が増す傾向にある。例えば、液晶パネルの分野では、貼り合わせ方法として、大面積化に対応して真空貼り合わせ方式が採用される場合が増加し、大気圧である０．１ＭＰａ以下の圧力領域での圧力分布の把握が重要になっている。また、スマートフォンの分野では、モジュールの薄手化に伴い、貼り合わせ時の歩留まりを向上させる観点から０．０５ＭＰａ以下の微小な圧力での貼り合わせが必要とされており、圧力分布を精密に把握する必要性が生じている。
【０００５】
上記に鑑み、例えば、特開２００９−１９９４９号公報において、微小な圧力で視認ないし読み取り可能な濃度を得るため、０．０５ＭＰａでの加圧前後における発色濃度差ΔＤが０．０２以上である圧力測定用材料が提案されている。
【０００６】
また、例えば、特開２００９−６３５１２号公報において、低圧で良好な発色が得られる２シートタイプの圧力測定用材料として、マイクロカプセルにおける数平均壁厚σと顕色剤層の表面粗さＲａとに着目し、擦れに対する発色が抑制された圧力測定用材料が開示されている。
【発明の概要】
【発明が解決しようとする課題】
【０００７】
上記した従来技術では、例えば、特開２００９−１９９４９号公報に記載の圧力測定用材料のように、０．０５ＭＰａでの加圧前後における発色濃度差ΔＤが良化された材料は提案されているものの、０．０５ＭＰａを下回るさらに微小な圧力が与えられた場合の濃度及び濃度階調を検出するためには、０．０５ＭＰａ未満の微小な圧力の検出に適した材料を選択することが望ましい。
【０００８】
しかしながら、０．０５ＭＰａを下回る微小な圧力の付与によっても、視認ないし読み取りが可能な濃度及び濃度階調が得られるように高感度化しようとすると、取り扱い時の擦れ等に起因した発色が生じやすくなる課題がある。
つまり、０．０５ＭＰａを下回る圧力範囲において良好に発色し、かつ、微小な圧力差に対応した発色（すなわち濃度階調）が得られ、かつ、擦れ等によって不要な発色を抑えることができる技術の確立が望まれている。
【０００９】
本開示は、上記に鑑みてなされたものであり、０．０５ＭＰａ未満の微小な圧力での発色性及び発色粒状性に優れ、かつ、擦れによる発色が抑制された圧力測定用材料組成物、圧力測定用材料、及び圧力測定用材料セットを提供する。
【課題を解決するための手段】
【００１０】
本開示は、以下の態様が含まれる。
＜１＞  電子供与性無色染料前駆体を内包するマイクロカプセルＡ及び電子供与性無色染料前駆体を内包しないマイクロカプセルＢを含有し、かつ、マイクロカプセルＡの体積標準のメジアン径Ｄ５０Ａと、マイクロカプセルＢの体積標準のメジアン径Ｄ５０Ｂと、が下記式１を満たす発色剤層を有する圧力測定用材料である。
Ｄ５０Ａ＜Ｄ５０Ｂ    式１
＜２＞  上記のメジアン径Ｄ５０Ａが下記式２を満たし、かつ、上記のメジアン径Ｄ５０Ｂが下記式３を満たす＜１＞に記載の圧力測定用材料である。
１０μｍ＜Ｄ５０Ａ＜４０μｍ      式２
４０μｍ＜Ｄ５０Ｂ＜１５０μｍ    式３
＜３＞  発色剤層に含まれる全粒子の体積標準のメジアン径Ｄ５０Ｘが、下記式４を満たす＜１＞又は＜２＞に記載の圧力測定用材料である。
１５μｍ＜Ｄ５０Ｘ＜５０μｍ      式４
＜４＞  発色剤層に含まれる全粒子の粒径分布の変動係数が、３５％〜１５０％である＜１＞〜＜３＞のいずれか１つに記載の圧力測定用材料である。
【００１１】
＜５＞  発色させた場合に、０．０１ＭＰａで圧力を加えて発色させた後の濃度から圧力を加える前の濃度を減じた濃度差ΔＤ１として、０．０２を超える濃度が得られる＜１＞〜＜４＞のいずれか１つに記載の圧力測定用材料である。
＜６＞  発色剤層の上に、電子受容性化合物を含む顕色剤層を有する顕色材料を、発色剤層と同一面積の顕色剤層を発色剤層に接触させて重ね、顕色材料に対して発色剤層を２０回反復運動させて擦過させた後の発色濃度から擦過前の濃度を減じた濃度差ΔＤ２が０．０２以下である＜１＞〜＜５＞のいずれか１つに記載の圧力測定用材料である。
＜７＞  マイクロカプセルＡの体積標準のメジアン径Ｄ５０Ａに対する、マイクロカプセルＡの数平均壁厚δＡの比が１．０×１０−３〜４．０×１０−３であり、マイクロカプセルＢの体積標準のメジアン径Ｄ５０Ｂに対する、マイクロカプセルＢの数平均壁厚δＢの比が、１．０×１０−３〜１．５×１０−２である＜１＞〜＜６＞のいずれか１つに記載の圧力測定用材料である。
＜８＞  少なくとも、支持体と、支持体側から配置された易接着層及び発色剤層と、を有する＜１＞〜＜７＞のいずれか１つに記載の圧力測定用材料である。
＜９＞  マイクロカプセルＡとして、体積標準のメジアン径Ｄ５０Ａが異なる二種のマイクロカプセルを含む＜１＞〜＜８＞のいずれか１つに記載の圧力測定用材料である。
＜１０＞  マイクロカプセルＡとして、メジアン径がＤ５０Ａ１であるマイクロカプセルＡ１及びメジアン径がＤ５０Ａ２であるマイクロカプセルＡ２を含む少なくとも二種を含有し、
Ｄ５０Ａ１＞Ｄ５０Ａ２の関係を満たす場合、マイクロカプセルＡ２の含有量に対するマイクロカプセルＡ１の含有量の比が、質量基準で１００／１〜１００／１５０である＜１＞〜＜９＞のいずれか１つに記載の圧力測定用材料である。
＜１１＞  発色剤層中におけるマイクロカプセルＡ及びマイクロカプセルＢの含有量が、発色剤層の全固形分に対して、８０質量％〜９７質量％である＜１＞〜＜１０＞のいずれかに１つに記載の圧力測定用材料である。
＜１２＞  ＜１＞〜＜１１＞のいずれか１つに記載の圧力測定用材料と、電子受容性化合物を含む顕色剤層を有する顕色材料と、を含む圧力測定用材料セットである。
【００１２】
＜１３＞  電子供与性無色染料前駆体を内包するマイクロカプセルＡと、電子供与性無色染料前駆体を内包しないマイクロカプセルＢと、を含み、かつ、マイクロカプセルＡの体積標準のメジアン径Ｄ５０Ａと、マイクロカプセルＢの体積標準のメジアン径Ｄ５０Ｂと、が下記式１を満たす圧力測定用材料組成物である。
Ｄ５０Ａ＜Ｄ５０Ｂ    式１
＜１４＞  メジアン径Ｄ５０Ａが下記式２を満たし、メジアン径Ｄ５０Ｂが下記式３を満たす＜１３＞に記載の圧力測定用材料組成物である。
１０μｍ＜Ｄ５０Ａ＜４０μｍ      式２
４０μｍ＜Ｄ５０Ｂ＜１５０μｍ    式３
＜１５＞  マイクロカプセルＢの含有量に対するマイクロカプセルＡの含有量の比が、質量基準で１００／５〜１００／５０である＜１３＞又は＜１４＞に記載の圧力測定用材料組成物である。
＜１６＞  組成物に含まれる全粒子の体積標準のメジアン径Ｄ５０Ｘが下記式４を満たし、かつ、組成物に含まれる全粒子の粒径分布の変動係数が３５％〜１５０％である＜１３＞〜＜１５＞のいずれか１つに記載の圧力測定用材料組成物である。
１５μｍ＜Ｄ５０Ｘ＜５０μｍ      式４
＜１７＞  マイクロカプセルＡとして、体積標準のメジアン径Ｄ５０Ａが異なる二種のマイクロカプセルを含む＜１３＞〜＜１６＞のいずれか１つに記載の圧力測定用材料組成物である。
【発明の効果】
【００１３】
本発明の実施形態によれば、０．０５ＭＰａ未満の微小な圧力での発色性に優れ、かつ、擦れによる発色が抑制された圧力測定用材料組成物、圧力測定用材料、及び圧力測定用材料セットが提供される。
【発明を実施するための形態】
【００１４】
以下、本開示の圧力測定用材料組成物、圧力測定用材料、及び圧力測定用材料セットについて、詳細に説明する。
【００１５】
なお、本明細書中に記載の「〜」の表記は、「〜」の前後に記載される数値をそれぞれ最小値及び最大値として含む範囲を示す。
本明細書に段階的に記載されている数値範囲において、ある数値範囲で記載された上限値又は下限値は、他の段階的な記載の数値範囲の上限値又は下限値に置き換えてもよい。また、本明細書に記載されている数値範囲において、ある数値範囲で記載された上限値又は下限値は、実施例に示されている値に置き換えてもよい。
また、本明細書中において、組成物中の各成分の量について言及する場合、組成物中に各成分に相当する物質が複数存在する場合には、特に断らない限り、組成物中に存在する複数の物質の合計量を意味する。
本明細書において、好ましい態様の組み合わせは、より好ましい態様である。
【００１６】
＜圧力測定用材料＞
本開示の圧力測定用材料は、電子供与性無色染料前駆体を内包するマイクロカプセルＡ及び電子供与性無色染料前駆体を内包しないマイクロカプセルＢを含有し、かつ、マイクロカプセルＡの体積標準のメジアン径Ｄ５０Ａと、マイクロカプセルＢの体積標準のメジアン径Ｄ５０Ｂと、が下記式１を満たす発色剤層を有している。本開示の圧力測定用材料は、発色剤層に加え、必要に応じて、支持体及び易接着層等の他の層を有してもよい。
Ｄ５０Ａ＜Ｄ５０Ｂ    式１
【００１７】
本開示の圧力測定用材料は、発色剤層中の発色成分である電子供与性無色染料前駆体を発色させる顕色剤を含む顕色剤層を有する材料（顕色材料）と組み合わせて用いられる。具体的には、本開示の圧力測定用材料及び顕色材料を、圧力測定用材料の発色剤層と顕色材料の顕色剤層とを接触させて重ね合わせ、重ね合わせた状態で、例えば面圧を付与する被測定部位に設置して使用される。例えば面圧が付与された際、付与された面圧が全面において均一でない場合は圧力に応じた濃度に発色し、濃度階調のある画像が得られる。
【００１８】
圧力の測定に用いられる材料としては、従来から提案され、広く利用されるに至っているが、いずれも加圧時に付与される０．０５ＭＰａ以上の範囲の圧力の検出に好適に用いられるものである。ところが、近年では、製品の高機能化及び高精細化に伴い、求められる圧力の検出能は０．０５ＭＰａを下回る範囲となってきている。上記のように、従来から例えば、特開２００９−１９９４９号公報及び特開２００９−６３５１２号公報に記載の圧力測定用材料等が提供されているが、検出に適した圧力範囲が近年要求される圧力範囲と乖離しており、従来の圧力測定用材料等では容易に測定が行い難い傾向がある。
一方、微小な圧力で良好な発色が得られ、かつ、広い圧力範囲に対応して濃度階調が現れるように圧力測定用材料を設計することは難しい。例えば微小な圧力で検出するために高感度化すると、微小な圧力で発色し過ぎる結果、濃度階調が現れる圧力範囲が狭まりやすく、しかも取り扱い時の僅かな擦れ等で発色し、画像中に予定していない発色が混在しやすい。
上記に鑑み、本発明の一実施形態の圧力測定用材料では、発色成分である電子供与性無色染料前駆体を内包するマイクロカプセルＡを含む発色層中に、マイクロカプセルＡより大径で、かつ、発色成分を内包しないマイクロカプセルＢを混在させる。これにより、必要な発色感度を獲得し、不要な発色を抑制する。微小な圧力に対する発色バランスをとることにより、０．０５ＭＰａ未満の微小な圧力での発色性に優れ、かつ、擦れによる発色が抑制された圧力測定用材料を提供することができる。
【００１９】
ここで、マイクロカプセルの体積標準のメジアン径は、マイクロカプセル全体を体積累計が５０％となる粒子径を閾値に２つに分けた場合に、大径側と小径側での粒子の体積の合計が等量となる径（Ｄ５０）を指す。
例えば、マイクロカプセルＡの体積標準のメジアン径は、マイクロカプセルＡを体積累計が５０％となる粒子径を閾値に２つに分けた場合の両者間での粒子の体積の合計が等量となる粒子径（Ｄ５０Ａ）を指す。また、発色剤層に含まれる全粒子の体積標準のメジアン径は、マイクロカプセルを含む粒子群を体積累計が５０％となる粒子径を閾値に２つに分けた場合の両者間での粒子の体積の合計が等量となる粒子径（Ｄ５０Ｘ）を指し、マイクロカプセルとマイクロカプセル以外の他の粒子の粒子分布が含まれる。
【００２０】
体積標準のメジアン径は、マイクロカプセル液を支持体に塗布し、乾燥後に形成された塗布膜の表面を光学顕微鏡により１５０倍で撮影し、２ｃｍ×２ｃｍの範囲にある全てのマイクロカプセルの大きさを計測して算出される値である。
【００２１】
［発色層］
本発明の一実施形態の圧力測定用材料は、少なくとも一層の発色剤層を有する。
発色剤層は、電子供与性無色染料前駆体を内包するマイクロカプセルＡの少なくとも一種と、電子供与性無色染料前駆体を内包しないマイクロカプセルＢの少なくとも一種と、を含有しており、必要に応じて、更に他の成分を含んでもよい。
【００２２】
発色剤層は、圧力が加えられた場合の発色に寄与するマイクロカプセルＡに加え、マイクロカプセルＡよりメジアン径が大きく（Ｄ５０Ａ＜Ｄ５０Ｂ）、電子供与性無色染料前駆体を内包せず加圧下で発色しないマイクロカプセルＢを含むことにより、予定しない微小な圧力が与えられた際は、まずマイクロカプセルＢが壊れてマイクロカプセルＡの破壊を防ぐので、発色性が低く抑えられる。これにより、擦れ等による不要な発色が抑制される。
更に、マイクロカプセルＢは、オイル成分として溶剤等を含む場合が好ましく、予定しない微小な圧力が与えられた際、マイクロカプセルＢがマイクロカプセルＡより先に壊れ、マイクロカプセルＡが破壊された際にはマイクロカプセルＢ中のオイル成分が発色剤層及び顕色剤層の面方向に染み亘った状態になるので、マイクロカプセルＡが壊れて発色する際の発色成分の顕色剤との反応性が向上し、発色感度は向上する。これにより、擦れ等による微小な圧力での不要な発色を抑制しつつも、微小な圧力での発色性に優れ、かつ、広い圧力範囲に対応する濃度階調を再現することができる。
【００２３】
本発明の一実施形態の圧力測定用材料では、発色剤層に含まれるマイクロカプセルＡ及びマイクロカプセルＢが下記式１の関係を満たしている。
Ｄ５０Ａ＜Ｄ５０Ｂ    式１
式１において、Ｄ５０Ａは、マイクロカプセルＡの体積標準のメジアン径を表し、Ｄ５０Ｂは、マイクロカプセルＢの体積標準のメジアン径を表す。
【００２４】
Ｄ５０ＡがＤ５０Ｂより小さい関係にあることにより、擦れ（擦過）等の取り扱い時の微小な圧力での発色が抑えられる。
なお、例えばメジアン径の異なる二種以上のマイクロカプセルＡを含む場合、擦れ等による発色抑制の観点から、いずれのマイクロカプセルＡもＤ５０ＡがＤ５０Ｂより小さいことが好ましく、より好ましい態様では、全てのマイクロカプセルＡが上記の式１を満たす。
【００２５】
上記式１を満たすマイクロカプセルＡ及びＢは、更に、マイクロカプセルＡの体積標準のメジアン径Ｄ５０Ａが下記式２を満たし、かつ、マイクロカプセルＢの体積標準のメジアン径Ｄ５０Ｂが下記式３を満たしていることが好ましい。
１０μｍ＜Ｄ５０Ａ＜４０μｍ      式２
４０μｍ＜Ｄ５０Ｂ＜１５０μｍ    式３
【００２６】
マイクロカプセルＡ及びＢがそれぞれ上記粒子径を有していることにより、擦れ等に起因する不要な発色をより効果的に防ぐことができる。
具体的には、Ｄ５０Ａが４０μｍ未満であると、発色性が高くなり過ぎず、擦れ等による発色がより効果的に抑えられる。また、Ｄ５０Ａが１０μｍより大きいと、Ｄ５０Ｂとの差が大きくなり過ぎず、したがって後記のＣＶ値も大きくなり過ぎないので、発色剤層を塗布し乾燥した際の塗布ムラが生じにくい。詳細には、発色剤層を塗布し乾燥した際、乾燥に伴う濃淡ムラが生じにくい。
また、Ｄ５０Ｂが１５０μｍ未満であると、後記のＣＶ値が大きくなり過ぎず、濃度階調が良好になり、塗布ムラの発生もより抑えられる。Ｄ５０Ｂが４０μｍより大きいと、Ｄ５０Ａとの差異が保てるので、擦り等による発色をより効果的に防ぐことができる。
【００２７】
上記の中でも、上記と同様の観点から、下記の式２−１及び式３−１を満たす場合がより好ましい。
１０μｍ＜Ｄ５０Ａ＜４０μｍ      式２−１
４０μｍ＜Ｄ５０Ｂ＜１００μｍ      式３−１
更には、下記の式２−２及び式３−２を満たす場合が好ましい。
１０μｍ＜Ｄ５０Ａ＜４０μｍ      式２−２
４０μｍ＜Ｄ５０Ｂ＜８０μｍ      式３−２
更には、下記の式２−３及び式３−３を満たす場合が好ましい。
２５μｍ＜Ｄ５０Ａ＜３５μｍ      式２−３
４０μｍ＜Ｄ５０Ｂ＜８０μｍ      式３−３
【００２８】
発色剤層に含まれる全粒子の粒径分布の変動係数（ＣＶ値；Ｃｏｅｆｆｉｃｉｅｎｔ  ｏｆ  Ｖａｒｉａｔｉｏｎ；以下、ＣＶ値ともいう。）としては、３５％〜１５０％であることが好ましい。
ＣＶ値が上記範囲内であると、発色剤層内の粒子分布、特にマイクロカプセルの相対的なバラツキが小さいので、微小な圧力に対する発色性と擦り等による発色防止性とのバランスに優れたものとなる。
ＣＶ値としては、４０％〜１１０％が好ましく、４０％〜８０％がより好ましい。
【００２９】
なお、ＣＶ値は、発色剤層の粒子の相対的なバラツキを表し、下記より求められる値である。
ＣＶ値（％）＝ 標準偏差／算術平均粒子径×１００
算術平均粒子径及び標準偏差は、発色剤層の表面を光学顕微鏡により１５０倍で撮影し、２ｃｍ×２ｃｍの範囲にある全てのマイクロカプセルの大きさを計測して算出される値である。
【００３０】
マイクロカプセルＡの数平均壁厚δＡは、カプセル壁材の種類及びカプセル径等の種々の条件に依存するが、０．０５ＭＰａを下回る圧力で破壊可能である点で、０．０１μｍ〜０．１５μｍが好ましく、０．０２μｍ〜０．１０μｍがより好ましい。
また、マイクロカプセルＢの数平均壁厚δＢについても、カプセル壁材の種類及びカプセル径等の種々の条件に依存するが、マイクロカプセルＡより容易に破壊されやすくなる点で、０．０５μｍ〜１．０μｍが好ましく、０．０７μｍ〜０．８０μｍがより好ましい。
【００３１】
マイクロカプセルの壁厚とは、マイクロカプセルのカプセル粒子を形成する樹脂膜（いわゆるカプセル壁）の厚み（μｍ）を指し、数平均壁厚とは、５個のマイクロカプセルの個々のカプセル壁の厚み（μｍ）を走査型電子顕微鏡（ＳＥＭ）により求めて平均した平均値をいう。具体的には、まずマイクロカプセル液を任意の支持体上に塗布し、乾燥して塗布膜を形成する。得られた塗布膜の断面切片を作製し、その断面をＳＥＭを用いて観察し、任意の５個のマイクロカプセルを選択の上、選択した個々のマイクロカプセルの断面を観察してカプセル壁の厚みを求めて平均値を算出する。
【００３２】
マイクロカプセルＡの体積標準のメジアン径Ｄ５０Ａに対する、マイクロカプセルＡの数平均壁厚δＡの比（δＡ／Ｄ５０Ａ）としては、１．０×１０−３〜４．０×１０−３であることが好ましい。δＡ／Ｄ５０Ａの比が上記範囲内であると、カプセルの大きさとカプセル壁の厚みとのバランスが良く、カプセル壁の厚みが薄すぎて経時でカプセルの内包物が漏れる等の懸念が少なく、０．０５ＭＰａを下回る微小な圧力範囲での発色性に優れたものとなる。
δＡ／Ｄ５０Ａの比が１．０×１０−３以上であると、擦れ等による破壊が容易に起こりにくくなり、不要な発色が抑えられ、濃度階調性に優れたものとなる。また、δＡ／Ｄ５０Ａの比が４．０×１０−３以下であると、擦れ等による発色の抑制効果に優れ、しかも粒子サイズに対する壁厚が大き過ぎないため、濃度階調性に優れたものとなる。
δＡ／Ｄ５０Ａの比は、１．３×１０−３〜２．５×１０−３がより好ましい。
【００３３】
また、マイクロカプセルＢの体積標準のメジアン径Ｄ５０Ｂに対する、マイクロカプセルＢの数平均壁厚δＢの比は、１．０×１０−３〜１．５×１０−２であることが好ましい。δＢ／Ｄ５０Ｂの比が１．０×１０−３以上であると、圧力測定用材料の製造プロセス内でカプセル構造を維持しやすく、優れた濃度階調が得られる点で有利である。また、δＢ／Ｄ５０Ｂの比が１．５×１０−２以下であると、擦れ等による微小な圧力が与えられた際に壊れる性質を維持し、０．０５ＭＰａ未満の微小な圧力での発色性に優れる。
δＢ／Ｄ５０Ｂの比は、１．０×１０−３〜８．０×１０−３がより好ましい。
【００３４】
本発明の一実施形態の圧力測定用材料は、顕色材料と組み合わせて発色させた場合に、０．０１ＭＰａで圧力を加えて発色させた後の濃度から圧力を加える前の濃度を減じた濃度差（ΔＤ１）として、０．０２を超える範囲の濃度が得られるものであることが好ましい。
なお、０．０１ＭＰａの圧力での加圧前後における濃度差とは、０．０１ＭＰａで圧力を加えて発色させた後の濃度から、０．０１ＭＰａで圧力を加える前の濃度を減じて求まる濃度差をいう。
発色剤層に由来して発色したΔＤ１が０．０２を超えるので、本発明の一実施形態における発色剤層は、０．０５ＭＰａを下回る微小な圧力を与えて発色させた場合に視認ないし読み取り可能な濃度及び濃度階調を再現することができる。
ΔＤ１は、値が大きいほど好ましく、０．０５以上がより好ましく、０．１以上が更に好ましい。
発色濃度は、濃度計ＲＤ−１９（グレタグマクベス社製）を用いて測定される値である。以下において、同様である。
【００３５】
更には、発色剤層の上に、電子受容性化合物を含む顕色剤層を有する顕色材料を、発色剤層と同一面積の顕色剤層を発色剤層に接触させて重ね、顕色材料に対して発色剤層を２０回反復運動させて擦過させた後の発色濃度から擦過前の濃度を減じた濃度差（ΔＤ２）が、０．０２以下に抑えられていることが好ましく、０．０２未満に抑えられていることがより好ましい。
ΔＤ２が０．０２以下であると、擦り等によって視認ないし読み取り可能な濃度に至る発色が少なく抑えられる。
ΔＤ２は、値が小さいほど好ましく、０．０１以下である場合がより好ましく、ゼロである（すなわち発色しない）場合が更に好ましい。
【００３６】
発色剤層に含まれる全粒子の体積標準のメジアン径Ｄ５０Ｘとしては、下記式４を満たしていることが好ましい。発色剤層に含まれる全粒子とは、マイクロカプセルのほか、マイクロカプセル以外の粒子も含む。マイクロカプセル以外の粒子が、例えば顔料等を含む場合は、顔料の粒子なども含む。
１５μｍ＜Ｄ５０Ｘ＜５０μｍ      式４
発色剤層に含まれる粒子の全体が上記粒子径の範囲にあることにより、発色成分を内包するマイクロカプセルＡより粒子径の大きいマイクロカプセルＢを混在させたことによる効果、すなわち擦り等による不要な発色の抑制効果がより効果的に現れる。
具体的には、Ｄ５０Ｘが１５μｍより大きいと、微小な圧力０．０１ＭＰａでも視認可能な発色濃度を発現する点でより有利である。また、Ｄ５０Ｘが５０μｍより小さいと、擦り等による不要な発色を抑え、かつ、有効な濃度階調を発現する点でより有利である。
【００３７】
次に、本発明の一実施形態における発色剤層に含まれる各成分について詳述する。
−マイクロカプセルＡ−
マイクロカプセルＡは、発色成分である電子供与性無色染料前駆体を内包し、好ましくは溶媒を内包し、必要に応じて、更に、補助溶媒、及び添加剤等を内包してもよい。
【００３８】
（電子供与性無色染料前駆体）
マイクロカプセルＡは、発色成分として電子供与性無色染料前駆体の少なくとも一種を内包する。
電子供与性無色染料前駆体は、感圧複写紙あるいは感熱記録紙の用途において公知のものを使用することができる。例えば、トリフェニルメタンフタリド系化合物、フルオラン系化合物、フェノチアジン系化合物、インドリルフタリド系化合物、ロイコオーラミン系化合物、ローダミンラクタム系化合物、トリフェニルメタン系化合物、ジフェニルメタン系化合物、トリアゼン系化合物、スピロピラン系化合物、フルオレン系化合物など各種の化合物を使用することができる。
上記の化合物の詳細については、特開平５−２５７２７２号公報の記載を参照することができる。
電子供与性無色染料前駆体は、一種単独で又は二種以上を混合して用いてもよい。
【００３９】
電子供与性無色染料前駆体は、０．０５ＭＰａを下回る微小な圧力範囲での発色性を高め、微少な圧力で高い濃度、すなわち広い圧力範囲に対応する濃度変化（すなわち濃度勾配）を発現する観点から、モル吸光係数（ε）の高いものが好ましい。電子供与性無色染料前駆体のモル吸光係数（ε）は、１００００ ｍｏｌ−１・ｃｍ−１・Ｌ以上であることが好ましく、１５０００ ｍｏｌ−１・ｃｍ−１・Ｌ以上あることがより好ましく、更には２５０００ｍｏｌ−１・ｃｍ−１・Ｌ以上あることが好ましい。
【００４０】
モル吸光係数（ε）が上記の範囲にある電子供与性無色染料前駆体の好ましい例としては、３−（４−ジエチルアミノ−２−エトキシフェニル）−３−（１−エチル−２−メチルインドール−３−イル）−４−アザフタリド（ε＝６１０００）、３−（４−ジエチルアミノ−２−エトキシフェニル）−３−（１−ｎ−オクチル−２−メチルインドール−３−イル）フタリド（ε＝４００００）、３−［２，２−ビス（１−エチル−２−メチルインドール−３−イル）ビニル］−３−（４−ジエチルアミノフェニル）−フタリド（ε＝４００００）、９−［エチル（３−メチルブチル）アミノ］スピロ［１２Ｈ−ベンゾ［ａ］キサンテン−１２，１’（３’Ｈ）イソベンゾフラン］−３’−オン（ε＝３４０００）、２−アニリノ−６−ジブチルアミノ−３−メチルフルオラン（ε＝２２０００）、６−ジエチルアミノ−３−メチル−２−（２，６−キシリジノ）−フルオラン（ε＝１９０００）、２−（２−クロロアニリノ）−６−ジブチルアミノフルオラン（ε＝２１０００）、３，３−ビス（４−ジメチルアミノフェニル）−６−ジメチルアミノフタリド（ε＝１６０００）、２−アニリノ−６−ジエチルアミノ−３−メチルフルオラン（ε＝１６０００）等が挙げられる。
【００４１】
モル吸光係数（ε）が上記の範囲にある電子供与性無色染料前駆体を一種単独で用い、あるいはモル吸光係数（ε）が上記の範囲にある電子供与性無色染料前駆体を含む二種以上を混合して用いる場合、電子供与性無色染料前駆体の合計量に占める、モル吸光係数（ε）が１００００ ｍｏｌ−１・ｃｍ−１・Ｌ以上の電子供与性無色染料前駆体の割合は、０．０５ＭＰａを下回る微小な圧力範囲での発色性を高め、かつ、広い圧力範囲に対する濃度変化（すなわち濃度勾配）を発現させる観点から、１０質量％〜１００質量％の範囲が好ましく、２０質量％〜１００質量％の範囲がより好ましく、更には３０質量％〜１００質量％の範囲が更に好ましい。
二種以上の電子供与性無色染料前駆体を用いる場合、モル吸光係数（ε）がそれぞれ１００００ｍｏｌ−１・ｃｍ−１・Ｌ以上のものを二種以上併用するのが好ましい。
【００４２】
モル吸光係数（ε）は、電子供与性無色染料を９５質量％酢酸水溶液中に溶解した場合の吸光度から算出することができる。具体的には、吸光度が１．０以下となるように濃度を調節した電子供与性無色染料の９５質量％酢酸水溶液において、測定用セルの長さをＡｃｍ、電子供与性無色染料の濃度をＢ ｍｏｌ／Ｌ、吸光度をＣとした場合に、下記式によって算出することができる。
モル吸光係数（ε）＝  Ｃ／（Ａ×Ｂ）
【００４３】
電子供与性無色染料前駆体の発色剤層における含有量（例えば塗布量）は、０．０５ＭＰａを下回る微小な圧力範囲での発色性を高める観点から、乾燥後の質量で０．１ｇ／ｍ２〜５ｇ／ｍ２が好ましく、０．１ｇ／ｍ２〜４ｇ／ｍ２がより好ましく、０．２ｇ／ｍ２〜３ｇ／ｍ２がさらに好ましい。
【００４４】
（溶媒）
マイクロカプセルＡは、溶媒の少なくとも一種を内包することが好ましい。
溶媒としては、感圧複写紙用途において公知のものを使用することができ、例えば、ジイソプロピルナフタレン等のアルキルナフタレン系化合物、１−フェニル−１−キシリルエタン等のジアリールアルカン系化合物、イソプロピルビフェニル等のアルキルビフェニル系化合物、トリアリールメタン系化合物、アルキルベンゼン系化合物、ベンジルナフタレン系化合物、ジアリールアルキレン系化合物、アリールインダン系化合物等の芳香族炭化水素；フタル酸ジブチル、イソパラフィン等の脂肪族炭化水素、大豆油、コーン油、綿実油、菜種油、オリーブ油、ヤシ油、ひまし油、魚油等の天然動植物油等、鉱物油等の天然物高沸点留分等が挙げられる。
【００４５】
溶媒は、一種単独で又は二種以上を混合して使用してもよい。
マイクロカプセルＡに内包される、溶媒と電子供与性染料前駆体との質量比（溶媒：前駆体）としては、発色性の点で、９８：２〜３０：７０の範囲が好ましく、９７：３〜４０：６０の範囲がより好ましく、９５：５〜５０：５０の範囲が更に好ましい。
【００４６】
（補助溶媒）
マイクロカプセルＡは、必要に応じて、補助溶媒を内包してもよい。
補助溶媒としては、沸点が１３０℃以下である溶媒が挙げられ、例えば、メチルエチルケトン等のケトン系化合物、酢酸エチルなどのエステル系化合物、イソプロピルアルコール等のアルコール系化合物等が含まれる。
【００４７】
（他の成分）
マイクロカプセルＡは、上記の電子供与性無色染料前駆体、溶媒及び補助溶媒以外に、必要に応じて、添加剤を内包してもよい。添加剤としては、紫外線吸収剤、光安定化剤、酸化防止剤、ワックス、臭気抑制剤などを挙げることができる。
【００４８】
マイクロカプセルＡの発色剤層中における含有量（塗布による場合は塗布量）としては、発色剤層の全固形分質量に対して、５０質量％〜８０質量％が好ましく、６０質量％〜７５質量％がより好ましい。
【００４９】
−マイクロカプセルＢ−
マイクロカプセルＢは、発色成分である電子供与性無色染料前駆体を内包しないカプセルであり、好ましくはオイル成分としての溶媒を内包し、必要に応じて、更に、補助溶媒、及び添加剤等を内包してもよい。
【００５０】
「マイクロカプセルＢが電子供与性無色染料前駆体を内包しない」とは、マイクロカプセルＢに電子供与性無色染料前駆体が実質的に内包されていないことを指し、具体的には、マイクロカプセルＢに内包されている電子供与性無色染料前駆体の量が、内包物の全質量に対して５質量％未満であることを意味し、好ましくは０（ゼロ）質量％である。
【００５１】
マイクロカプセルＢが電子供与性無色染料前駆体を内包している場合、内包される電子供与性無色染料前駆体は、マイクロカプセルＡに内包可能な電子供与性無色染料前駆体から選択して内包することができる。
【００５２】
マイクロカプセルＢは、電子供与性無色染料前駆体を内包しないこと以外は、マイクロカプセルＡと同様のカプセル壁材等の組成、製造条件、カプセル壁の厚み、粒子サイズ等のカプセル性状に形成することができる。
この場合、マイクロカプセルＢに内包され得る溶媒、補助溶媒、及び添加剤等の成分は、マイクロカプセルＡに内包可能な溶媒、補助溶媒、添加剤等と同様の成分を選択することができる。
上記とは別に、マイクロカプセルＢは、電子供与性無色染料前駆体を内包しないこと以外にもマイクロカプセルＡとは組成、カプセル性状及び製造条件が異なるマイクロカプセルとして含まれてもよい。
【００５３】
マイクロカプセルＢの発色剤層中における含有量（すなわち塗布による場合は塗布量）としては、発色剤層の全固形分質量に対して、５質量％〜３５質量％が好ましく、１０質量％〜３０質量％がより好ましく、１０質量％〜２５質量％が更に好ましい。
【００５４】
発色剤層は、メジアン径の異なる二種以上のマイクロカプセルＡを含んでもよく、メジアン径の異なる二種以上のマイクロカプセルＢを含んでもよい。
メジアン径の異なる二種以上のマイクロカプセルＡを含む場合、圧力が高くなるにつれて破壊される大径のマイクロカプセルの数が減り、続いて小径のマイクロカプセルが破壊して発色するため、圧力の高い領域での発色濃度が向上し、その結果、高濃度域における濃度階調により優れた圧力測定材料となる。
【００５５】
発色剤層の厚みとしては、特に制限はなく、目的等に応じて選択することができる。
発色剤層の厚み（マイクロカプセル径が層厚より大きい場合は層表面から露出したマイクロカプセルを除く厚み）は、０．０１μｍ〜０．１０μｍが好ましく、０．０２μｍ〜０．０７μｍがより好ましい。
【００５６】
マイクロカプセルの作製方法については、特に制限はなく、従来公知の方法を適用することができる。例えば、特開２００９−０１９９４９号公報の段落番号００３６〜００４４に記載の方法を参照することができる。
【００５７】
〜圧力測定用材料組成物〜
発色剤層は、圧力測定用材料組成物を調製して成膜することにより形成することができる。
発色剤層は、例えば、支持体上に圧力測定用材料組成物（発色剤層形成用調製液）を塗布等の方法で付与し、乾燥させることにより形成されてもよい。
発色剤層に含有されるマイクロカプセルは、既述のように分散液として得てもよい。得られたマイクロカプセルの分散液は、そのまま電子供与性無色染料前駆体を含む発色剤層を形成するための圧力測定用材料組成物（発色剤層形成用調製液；例えば塗布液）としてもよい。
【００５８】
また、圧力測定用材料組成物は、得られたマイクロカプセルの分散液に、さらに水溶性高分子結着剤（例えば、澱粉又は澱粉誘導体の微粉末、セルロース繊維粉末等の緩衝剤、ポリビニルアルコール等）、疎水性高分子結着剤（例えば、酢酸ビニル系、アクリル系、スチレン・ブタジエン共重合体ラテックス等）、界面活性剤、無機粒子（例えばシリカ粒子）、蛍光増白剤、消泡剤、浸透剤、紫外線吸収剤、及び防腐剤等を添加して調製されてもよい。
【００５９】
発色剤層に用いられる界面活性剤としては、例えば、アニオン性界面活性剤であるアルキルベンゼンスルホン酸ナトリウム（例えば、第一工業製薬（株）のネオゲンＴ等）、及びノニオン系界面活性剤であるポリオキシアルキレンラウリルエーテル（例えば、第一工業製薬（株）のノイゲンＬＰ７０等）などが挙げられる。
【００６０】
発色剤層に用いられるシリカ粒子としては、例えば、気相法シリカ、コロイダルシリカ等が挙げられる。上市されている市販品の例としては、日産化学（株）のスノーテックス（登録商標）シリーズ（例えばスノーテックス３０）等を用いることができる。
【００６１】
発色剤層を形成するための圧力測定用材料組成物に含まれるマイクロカプセルＡ及びマイクロカプセルＢは、下記式１の関係を満たしている。式１において、Ｄ５０Ａは、マイクロカプセルＡの体積標準のメジアン径を表し、Ｄ５０Ｂは、マイクロカプセルＢの体積標準のメジアン径を表す。
Ｄ５０Ａ＜Ｄ５０Ｂ    式１
Ｄ５０ＡがＤ５０Ｂより小さい関係にあることにより、既述の通り、擦れ（例えば、擦過）等の取り扱い時の微小な圧力での発色が抑えられる。
【００６２】
また、既述の発色剤層における場合と同様に、上記式１を満たすマイクロカプセルＡ及びＢは、更に、マイクロカプセルＡの体積標準のメジアン径Ｄ５０Ａが下記式２を満たし、かつ、マイクロカプセルＢの体積標準のメジアン径Ｄ５０Ｂが下記式３を満たしていることが好ましい。
１０μｍ＜Ｄ５０Ａ＜４０μｍ      式２
４０μｍ＜Ｄ５０Ｂ＜１５０μｍ    式３
マイクロカプセルＡ及びＢがそれぞれ上記粒子径を有していることにより、擦れ等に起因する不要な発色をより効果的に防ぐことができる。詳細については、既述の通りであり、好ましい態様も同様である。
【００６３】
発色剤層を形成するための圧力測定用材料組成物に含まれる、マイクロカプセルＢの含有量に対するマイクロカプセルＡの含有量の比（カプセルＡ／カプセルＢ）としては、質量基準で１００／５〜１００／５０であることが好ましい。
マイクロカプセルＡがマイクロカプセルＢに対して同量以上の範囲で含まれることにより、微小な圧力に対する発色性と、擦り等の取り扱い時に与えられる微小な圧力に対する発色抑制効果と、のバランスを図ることができる。
上記の比としては、質量基準で、１００／１０〜１００／４０がより好ましく、１００／１５〜１００／３５が更に好ましい。
【００６４】
圧力測定用材料組成物は、発色剤層における場合と同様に、含有される全粒子の体積標準のメジアン径Ｄ５０Ｘが下記式４を満たし、かつ、含有される全粒子の粒径分布の変動係数（ＣＶ値）が３５％〜１５０％である場合が好ましい。圧力測定用材料組成物に含まれる全粒子とは、マイクロカプセルのほか、マイクロカプセル以外の粒子も含む。マイクロカプセル以外の粒子が、例えば顔料等を含む場合は顔料の粒子なども含む。
１５μｍ＜Ｄ５０Ｘ＜５０μｍ      式４
圧力測定用材料組成物に含まれる粒子の全体が上記粒子径の範囲にあることにより、発色成分を内包するマイクロカプセルＡより粒子径の大きいマイクロカプセルＢを混在させたことによる効果、すなわち擦り等による不要な発色の抑制効果がより効果的に現れる。
また、ＣＶ値が上記範囲内であると、発色剤層内の粒子分布、特にマイクロカプセルの相対的なバラツキが小さいので、微小な圧力に対する発色性と擦り等による発色防止性とのバランスに優れたものとなる。
ＣＶ値としては、４０％〜１１０％が好ましく、４０％〜８０％がより好ましい。
【００６５】
圧力測定用材料組成物は、マイクロカプセルＡとして、体積標準のメジアン径（Ｄ５０Ａ）が異なる二種以上のマイクロカプセルを含む態様も好適である。
Ｄ５０Ａが異なる二種以上のマイクロカプセルを含む場合、一般に径の大きいマイクロカプセルから順に圧力で壊れて発色した後、圧力が高くなるにつれて破壊される大径のマイクロカプセルの数が減り、続いて小径のマイクロカプセルが破壊して発色する。そのため、より高圧力側における領域での発色濃度が向上する。これにより、高濃度域における濃度階調により優れた圧力測定材料が得られる。
【００６６】
体積標準のメジアン径（Ｄ５０Ａ）が異なるマイクロカプセルＡとして、メジアン径がＤ５０Ａ１であるマイクロカプセルＡ１及びメジアン径がＤ５０Ａ２であるマイクロカプセルＡ２を含む少なくとも二種を含有する組成とする際、二種のマイクロカプセルＡ１及びマイクロカプセルＡ２のメジアン径が下記式を満たす関係にある場合には、
Ｄ５０Ａ１＞Ｄ５０Ａ２
発色剤層中における、マイクロカプセルＡ２の含有量に対するマイクロカプセルＡ１の含有量の比（Ａ１／Ａ２）としては、質量基準で１００／１〜１００／１５０であることが好ましく、より好ましくは１００／２５〜１００／１００であり、更に好ましくは１００／４０〜１００／７０である。上記不等式を満たす場合の含有量の比（Ａ１／Ａ２）が上記範囲にあることで、濃度階調により優れたものとなる。
【００６７】
マイクロカプセルＡ及びマイクロカプセルＢの、発色剤層中における合計含有量（塗布による場合は塗布量）としては、発色剤層の全固形分質量に対して、８０質量％〜９７質量％であることが好ましい。
マイクロカプセルＡ及びマイクロカプセルＢの含有量が上記範囲内にあることで、マクロカプセル周辺に存在するその他成分の量が少なくなり、圧力を受けた際にマイクロカプセルが容易に壊れやすくなり、低い圧力でも発色させ易くなる。さらに、圧力に対する感度が向上するので、マイクロカプセルＡ及びマイクロカプセルＢの体積標準のメジアン径も小さくなり、結果、発色した際の粒状感を少なく抑えることができる。これにより、狭い圧力範囲内で測定を行う場合も精度良く測定を行うことができる。
マイクロカプセルＡ及びマイクロカプセルＢの含有量が８０質量％以上であると、圧力に対する感度がより良好になる。また、マイクロカプセルＡ及びマイクロカプセルＢの含有量が９８質量％以下であると、マイクロカプセルと基材との密着性を確保しやすい。
マイクロカプセルＡ及びマイクロカプセルＢの合計含有量は、８５質量％〜９６質量％がより好ましく、更に好ましくは８５質量％〜９５質量％である。
【００６８】
発色剤層形成用調製液を塗布して発色剤層を形成する場合、塗布は、公知の塗布法により行うことができる。塗布法としては、例えば、エアーナイフコーター、ロッドコーター、バーコーター、カーテンコーター、グラビアコーター、エクストルージョンコーター、ダイコーター、スライドビードコーター、ブレードコーター等を用いた塗布法を挙げることができる。
【００６９】
本発明の一実施形態の圧力測定用材料は、少なくとも、支持体と、支持体側から配置された易接着層及び発色剤層と、を有する態様が好ましい。
【００７０】
［易接着層］
易接着層は、支持体と発色剤層との密着性を向上させるために設けられていることが好ましい。また、易接着層は、更に、マイクロカプセルを含有する組成物を塗布し乾燥する際に、マイクロカプセルが易接着層と静電的に相互作用（例えば水素結合）し、凝集するのを抑制する効果がある。これにより、圧力測定する際、マイクロカプセルが微小な圧力で破壊される効果を向上させる。
【００７１】
易接着層は、ウレタンポリマー、ブロックイソシアネート等を含む層であってもよい。
【００７２】
易接着層の厚みとしては、特に制限はなく、目的等に応じて選択することができる。
易接着層の厚みは、０．００５μｍ〜０．２μｍが好ましく、０．０１μｍ〜０．１μｍがより好ましい。
【００７３】
［支持体］
支持体は、シート状、フィルム状、板状等のいずれの形状であってもよい。
支持体の具体的な例としては、紙、プラスチックフィルム、合成紙等が挙げられる。
【００７４】
紙の具体例としては、上質紙、中質紙、更紙、中性紙、酸性紙、再生紙、コート紙、マシンコート紙、アート紙、キャストコート紙、微塗工紙、トレーシングペーパー、再生紙等を挙げることができる。
プラスチックフィルムの具体例としては、ポリエチレンテレフタレートフィルム等のポリエステルフィルム、三酢酸セルロース等のセルロース誘導体フィルム、ポリプロピレン、ポリエチレン等のポリオレフィンフィルム、ポリスチレンフィルム等を挙げることができる。
合成紙の具体例としては、ポリプロピレン又はポリエチレンテレフタレート等を二軸延伸してミクロボイドを多数形成したもの（ユポ等）、ポリエチレン、ポリプロピレン、ポリエチレンテレフタレート、ポリアミド等の合成繊維を用いて作製したもの、これらを紙の一部、片面もしくは両面に積層したもの、等が挙げられる。
中でも、加圧により生じる発色濃度をより高める観点から、プラスチックフィルム、合成紙が好ましく、プラスチックフィルムがより好ましい。
【００７５】
本発明の一実施形態の圧力測定用材料は、発色成分を内包するマイクロカプセルと顕色剤とが別個の基材に付与された、いわゆる２シートタイプの材料の一方のシートとして用いられる。
２シートタイプの場合、基材上に発色成分を内包するマイクロカプセルを含む発色剤層を有する圧力測定用材料と、基材上に顕色剤を含む顕色剤層を有する顕色材料と、を有している。この場合、圧力測定は、圧力測定用材料及び顕色材料を、圧力測定用材料の発色剤層の表面と顕色材料の顕色剤層の表面とを接触させた状態で重ね、重ねた状態のまま、圧力又は圧力分布を測定する部位に配置して加圧することにより行える。
【００７６】
加圧は、任意の方法により点、線、又は面で圧力（点圧、線圧、又は面圧等）を与えることにより行うことができる。本発明の一実施形態の圧力測定用材料では、特に０．０５ＭＰａ未満の微小な圧力範囲において、微小な圧力差を識別するための発色濃度の差（すなわち濃度差）が小さく、差圧が捉えにくい面圧が与えられる場合に有効である。
【００７７】
＜圧力測定用材料セット＞
本発明の一実施形態の圧力測定用材料セットは、既述の本発明の一実施形態の圧力測定用材料と、電子受容性化合物を含む顕色剤層を有する顕色材料と、を含む２シートタイプの材料である。本発明の一実施形態の圧力測定用材料セットは、圧力測定用材料及び顕色材料に加え、必要に応じて、他の材料を含んでいてもよい。
【００７８】
なお、圧力測定用材料セットの圧力測定用材料の詳細については、既述の通りであり、好ましい態様も同様である。
【００７９】
−顕色材料−
顕色材料は、圧力測定用材料の発色剤層に含まれる発色成分を発色させる顕色剤である電子受容性化合物を含む顕色剤層を有している。顕色材料は、少なくとも、支持体と、顕色剤層と、を有する態様が好ましい。
【００８０】
顕色剤層は、少なくとも顕色剤である電子受容性化合物を含み、必要に応じて、バインダー、顔料、及び添加剤等の他の成分を含んでもよい。
【００８１】
（電子受容性化合物）
電子受容性化合物としては、無機化合物及び有機化合物を挙げることができる。
無機化合物の具体例としては、酸性白土、活性白土、アタパルジャイト、ゼオライト、ベントナイト、カオリンのような粘土物質等が挙げられる。
有機化合物の具体例としては、芳香族カルボン酸の金属塩、フェノールホルムアルデヒド樹脂、カルボキシル化テルペンフェノール樹脂の金属塩等が挙げられる。
中でも、電子受容性化合物としては、酸性白土、活性白土、ゼオライト、カオリン、芳香族カルボン酸の金属塩、カルボキシル化テルペンフェノール樹脂の金属塩が好ましく、酸性白土、活性白土、カオリン、芳香族カルボン酸の金属塩であることがより好ましい。
【００８２】
芳香族カルボン酸の金属塩の好ましい具体例としては、３，５−ジ−ｔ−ブチルサリチル酸、３，５−ジ−ｔ−オクチルサリチル酸、３，５−ジ−ｔ−ノニルサリチル酸、３，５−ジ−ｔ−ドデシルサリチル酸、３−メチル−５−ｔ−ドデシルサリチル酸、３−ｔ−ドデシルサリチル酸、５−ｔ−ドデシルサリチル酸、５−シクロヘキシルサリチル酸、３，５−ビス（α，α−ジメチルベンジル）サリチル酸、３−メチル−５−（α−メチルベンジル）サリチル酸、３−（α，α−ジメチルベンジル）−５−メチルサリチル酸、３−（α，α−ジメチルベンジル）−６−メチルサリチル酸、３−（α−メチルベンジル）−５−（α，α−ジメチルベンジル）サリチル酸、３−（α，α−ジメチルベンジル）−６−エチルサリチル酸、３−フェニル−５−（α，α−ジメチルベンジル）サリチル酸、カルボキシ変性テルペンフェノール樹脂、３，５−ビス（α−メチルベンジル）サリチル酸とベンジルクロリドとの反応生成物であるサリチル酸樹脂等の、亜鉛塩、ニッケル塩、アルミニウム塩、カルシウム塩等を挙げることができる。
【００８３】
顕色剤層中における電子受容性化合物の含有量（塗布による場合は塗布量）は、乾燥質量で０．１ｇ／ｍ２〜３０ｇ／ｍ２が好ましい。電子受容性化合物が無機化合物である場合の含有量は、より好ましくは、乾燥質量で３ｇ／ｍ２〜２０ｇ／ｍ２であり、さらに好ましくは、５ｇ／ｍ２〜１５ｇ／ｍ２である。電子受容性化合物が有機化合物である場合の含有量は、より好ましくは、乾燥質量で０．１ｇ／ｍ２〜５ｇ／ｍ２であり、さらに好ましくは、０．２ｇ／ｍ２〜３ｇ／ｍ２である。
【００８４】
顕色剤層は、顕色剤層形成用の調製液を調製して成膜することにより形成することができる。顕色剤層は、例えば、支持体上に顕色剤層形成用の調製液を塗布等の方法で付与し、乾燥させることにより形成されてもよい。
顕色剤層形成用の調製液は、電子受容性化合物を水等に分散した分散液でもよい。
電子受容性化合物を分散した分散液は、電子受容性化合物が無機化合物である場合は無機化合物を機械的に水に分散処理させることにより調製することができ、また電子受容性化合物が有機化合物である場合は有機化合物を機械的に水に分散処理するか、又は有機溶媒に溶解することにより調製することができる。
詳細については、特開平８−２０７４３５号公報に記載の方法を参照できる。
【００８５】
得られた電子受容性化合物の分散液は、そのまま電子受容性化合物を含む顕色剤層を形成するための顕色剤層形成用の調製液（例えば塗布液）としてもよい。
【００８６】
（他の成分）
顕色剤層は、上記の電子受容性化合物のほか、バインダー、顔料、並びに蛍光増白剤、消泡剤、浸透剤、防腐剤等の添加剤などを含むことができる。
【００８７】
バインダーとしては、例えば、スチレン−ブタジエン共重合体ラテックス、酢酸ビニル系ラテックス、アクリル酸エステル系ラテックス、ポリビニルアルコール、ポリアクリル酸、無水マレイン酸−スチレン−共重合体、デンプン、カゼイン、アラビアゴム、ゼラチン、カルボキシメチルセルロース、メチルセルロースなどの合成又は天然高分子物質が挙げられる。
【００８８】
顔料としては、例えば、カオリン、焼成カオリン、カオリン凝集体、重質炭酸カルシウム、種々の形態（例えば、米粒状、角状、紡錘状、イガ状、球状、アラゴナイト系柱状及び無定形）の軽質炭酸カルシウム、タルク、ルチル型、又はアナターゼ型の二酸化チタン等が挙げられる。
【００８９】
顕色剤層形成用の調製液を塗布して顕色剤層を形成する場合、塗布は、公知の塗布法により行うことができ、既述の発色剤層を形成する場合と同様の塗布法を適用することができる。
【実施例】
【００９０】
以下、本発明を実施例により更に具体的に説明する。本発明はその主旨を越えない限り、以下の実施例に限定されるものではない。なお、特に断りのない限り、「％」及び「部」は質量基準である。
【００９１】
（実施例１）
−電子供与性無色染料前駆体内包マイクロカプセル液（Ａ）の調製−
直鎖アルキルベンゼン（ＪＸエネルギー（株）、グレードアルケンＬ）５７部に、電子供与性無色染料前駆体である下記の化合物（Ａ）２０部を溶解し、溶液Ａを得た。次に、合成イソパラフィン（出光興産（株）、ＩＰソルベント１６２０）１５部、酢酸エチル１．２部に溶解したＮ，Ｎ，Ｎ’，Ｎ’−テトラキス（２−ヒドロキシプロピル）エチレンジアミン（（株）アデカ、アデカポリエーテルＥＤＰ−３００）０．２部を、攪拌している溶液Ａに加えて溶液Ｂを得た。さらに、酢酸エチル３部に溶解したトリレンジイソシアナートのトリメチロールプロパン付加物（ＤＩＣ（株）、バーノックＤ−７５０）１．２部を、攪拌している溶液Ｂに加えて溶液Ｃを得た。そして、水１４０部にポリビニルアルコール（ＰＶＡ−２０５、（株）クラレ）９部を溶解した溶液中に上記の溶液Ｃを加えて、乳化分散した。乳化分散後の乳化液に水３４０部を加え、攪拌しながら７０℃まで加温し、１時間攪拌後、冷却した。さらに水を加えて濃度を調整し、固形分濃度１９．６％の電子供与性無色染料前駆体内包マイクロカプセル液（Ａ）を得た。
【００９２】
【化１】
2020073907.tif 000002
【００９３】
電子供与性無色染料前駆体内包マイクロカプセル（Ａ）の体積標準でのメジアン径（Ｄ５０Ａ）は、３０μｍであった。数平均壁厚は、０．０５４μｍであり、δＡ／Ｄ５０Ａは、１．８×１０−３であった。
メジアン径（Ｄ５０Ａ）は、マイクロカプセル液を支持体である易接着層付ポリエチレンテレフタレート（ＰＥＴ）シート（東洋紡（株）、コスモシャイン（登録商標）Ａ４３００）上に塗布して乾燥した後、得られた塗布膜の表面を光学顕微鏡により１５０倍で撮影し、２ｃｍ×２ｃｍの範囲にある全てのマイクロカプセルの大きさを計測して算出した。また、数平均壁厚は、塗布膜の断面切片を作製し、断面から５個のマイクロカプセルを選択し、個々のカプセル壁の厚み（μｍ）を走査型電子顕微鏡（ＳＥＭ）により求めて平均して算出した。
【００９４】
−電子供与性無色染料前駆体非内包マイクロカプセル液（Ｂ）の調製−
合成イソパラフィン（出光興産（株）、ＩＰソルベント１６２０）１５部、酢酸エチル３部に溶解したＮ，Ｎ，Ｎ’，Ｎ’−テトラキス（２−ヒドロキシプロピル）エチレンジアミン（（株）アデカ、アデカポリエーテルＥＤＰ−３００）０．４部を、攪拌している１−フェニル−１−キシリルエタン（新日本石油（株）、ハイゾールＳＡＳ２９６）７８部に加えて溶液Ｄを得た。さらに、酢酸エチル７部に溶解したトリレンジイソシアナートのトリメチロールプロパン付加物（ＤＩＣ（株）、バーノックＤ−７５０）３部を、攪拌している溶液Ｄに加えて溶液Ｅを得た。そして、水１４０部にポリビニルアルコール（ＰＶＡ−２０５、（株）クラレ）６９部を溶解した溶液中に上記の溶液Ｅを加えて、乳化分散した。乳化分散後の乳化液に水３４０部を加え、攪拌しながら７０℃まで加温し、１時間攪拌後、冷却した。さらに水を加えて濃度を調整し、固形分濃度１９．６％の電子供与性無色染料前駆体非内包マイクロカプセル液（Ｂ）を得た。
【００９５】
電子供与性無色染料前駆体非内包マイクロカプセル（Ｂ）の体積標準でのメジアン径（Ｄ５０Ｂ）は、５５μｍであった。数平均壁厚は、０．２４μｍであり、δＢ／Ｄ５０Ｂは、４．３×１０−３であった。メジアン径（Ｄ５０Ｂ）及び数平均壁厚は、上記のＤ５０Ａと同様の方法で算出した。
【００９６】
−染料前駆体シート（１）の作製−
上記で得た電子供与性無色染料前駆体内包マイクロカプセル液（Ａ）１８部、上記で得た電子供与性無色染料前駆体非内包マイクロカプセル液（Ｂ）２部、水６３部、コロイダルシリカ（日産化学（株）、スノーテックス（登録商標）３０）１．８部、カルボキシメチルセルロースＮａ（第一工業製薬（株）、セロゲン５Ａ）の１０％水溶液１．８部、カルボキシメチルセルロースＮａ（第一工業製薬（株）、セロゲンＥＰ）の１％水溶液３０部、アルキルベンゼンスルホン酸ナトリウム（第一工業製薬（株）、ネオゲンＴ）の１５％水溶液０．３部、及びノイゲンＬＰ７０（第一工業製薬（株））の１％水溶液０．８部を混合し、２時間撹拌することにより、圧力測定用材料組成物（１）を得た。
【００９７】
得られた圧力測定用材料組成物（１）を、厚さ７５μｍの易接着層付ポリエチレンテレフタレート（ＰＥＴ）シート（東洋紡（株）、コスモシャイン（登録商標）Ａ４３００）の上に、乾燥後の質量が２．８ｇ／ｍ２となるようにバーコーターにより塗布し、乾燥させて発色剤層を形成し、圧力測定用材料である染料前駆体シート（１）を作製した。
【００９８】
上記において、圧力測定用材料組成物（１）における全粒子の体積標準のメジアン径（Ｄ５０Ｘ）は、３３μｍであった。また、圧力測定用材料組成物（１）における全粒子の粒径分布のＣＶ値（％；＝標準偏差／平均粒径×１００）は、５１％であった。
なお、メジアン径、平均粒径、及び標準偏差は、作製した染料前駆体シート（１）の塗布面である発色剤層の表面を光学顕微鏡により１５０倍で撮影し、２ｃｍ×２ｃｍの範囲にある全てのマイクロカプセルの大きさを計測して算出した。
【００９９】
−顕色剤シート（１）の作製−
電子受容性化合物である３，５−ジ−α−メチルベンジルサリチル酸亜鉛１０部、炭酸カルシウム１００部、ヘキサメタリン酸ナトリウム１部、及び水２００部を、サンドグラインダーを用いて、全粒子の平均粒子径が２μｍになるように分散して分散液を調製した。次いで、調製した分散液に、ポリビニルアルコール（ＰＶＡ−２０３、クラレ（株））の１０％水溶液１００部、スチレン−ブタジエンラテックスを固形分として１０部、及び水４５０部を添加し、電子受容性化合物を含有する塗布液（顕色剤含有調製液）を調製した。
電子受容性化合物を含有する塗布液を、厚さ７５μｍのポリエチレンテレフタレート（ＰＥＴ）シートの上に固形分塗布量が４．０ｇ／ｍ２になるように塗布し、乾燥させて顕色剤層を形成し、顕色材料である顕色剤シート（１）を得た。
【０１００】
以上のようにして、染料前駆体シート（１）及び顕色剤シート（１）からなる２シートタイプの圧力測定用材料セットを作製した。
【０１０１】
（実施例２〜５０、比較例１〜６）
実施例１において、マイクロカプセル液及び発色剤層を表１〜表３に示すように変更したこと以外は、実施例１と同様にして、染料前駆体シート及び顕色剤シートからなる２シートタイプの圧力測定用材料セットを作製した。
【０１０２】
−評価−
実施例及び比較例で作製した圧力測定用材料セットを用い、以下の測定及び評価を行った。測定及び評価の結果は、下記表１〜表３に示す。
【０１０３】
（１）０．０１ＭＰａ加圧前後での濃度差（ΔＤ１）
染料前駆体シート（１）及び顕色剤シート（１）をそれぞれ５ｃｍ×５ｃｍのサイズに裁断し、染料前駆体シート（１）と顕色剤シート（１）とを、染料前駆体シート（１）の発色剤層の表面と顕色剤シート（１）の顕色剤層の表面とを接触させて重ね合わせた。重ね合わせた両シートを、表面が平滑な２枚のガラス板の間に挟んで机上に置き、ガラス板の上に錘を載置することにより０．０１ＭＰａの圧力で加圧し、発色させた。
その後、重ね合わせた両シートを剥離し、濃度計ＲＤ−１９（グレタグマクベス社製）を用いて、顕色剤シート（１）に形成された発色部の濃度（ＤＡ）を測定した。
上記とは別に、未使用の顕色剤シート（１）に対して同様の方法で濃度（初期濃度；ＤＢ）を測定した。
発色部の濃度ＤＡから初期濃度ＤＢを減算して濃度差を求め、発色濃度（ΔＤ）とした。結果は、下記表１〜表３に示す。
【０１０４】
（２）擦過による濃度差（ΔＤ２）
染料前駆体シート（１）及び顕色剤シート（１）をそれぞれ１０ｃｍ×１５ｃｍのサイズに裁断し、染料前駆体シート（１）の発色剤層の上に顕色剤シート（１）を、染料前駆体シート（１）の発色剤層と顕色剤シート（１）の顕色剤層とを接触させて重ね合わせ、重ね合わせた状態のまま、顕色剤シート（１）の顕色剤層に対して発色剤層を２０回反復運動させて擦過させた。擦過後の発色濃度から擦過前の初期濃度を減算して濃度差（ΔＤ２）を求めた。結果は、下記表１〜表３に示す。
【０１０５】
（３）発色の濃度階調（階調性）
圧力測定用材料セットを用い、上記「ΔＤ１」を求める際の「ＤＡ」の測定と同様の方法で０．０１ＭＰａ、０．０２ＭＰａ、０．０３ＭＰａ、０．０４ＭＰａ、及び０．０５ＭＰａの圧力で発色させた発色部の濃度を測定した。評価は、下記の評価基準にしたがって行った。評価結果は、下記表１〜表３に示す。
<評価基準>
５：０．０５ＭＰａにて高い濃度を示し、濃度変化が直線的である。
４：０．０５ＭＰａにて高い濃度を示すが、濃度変化に若干屈曲点があるものの、実用上問題ない。
３：０．０５ＭＰａでの濃度が低い、又は濃度変化が飽和している。
２：０．０５ＭＰａでの濃度が低い、又は濃度変化が飽和しており、実用上支障が生じる懸念がある。
１：０．０５ＭＰａでの濃度がゼロに近く、又は濃度変化がなく、実用上使用できない。
【０１０６】
（４）塗布ムラ
染料前駆体シート（１）の塗布面である発色剤層の表面を目視により観察し、下記の評価基準にしたがって評価した。評価結果は、下記表１〜表３に示す。
<評価基準>
５：濃淡ムラ及び欠陥等の発生がない。
４：濃淡ムラ及び欠陥等が僅かにあるものの、実用上問題がない。
３：明らかな濃淡ムラ又は欠陥等がある。
２：明らかな濃淡ムラ又は欠陥等があり、実用上支障が生じる懸念がある。
１：濃淡ムラ及び欠陥等が非常に多く、実用上使用できない。
【０１０７】
（５）発色粒状性
染料前駆体シート（１）及び顕色剤シート（１）をそれぞれ５ｃｍ×５ｃｍのサイズに裁断し、染料前駆体シート（１）と顕色剤シート（１）とを、染料前駆体シート（１）の発色剤層の表面と顕色剤シート（１）の顕色剤層の表面とを接触させて重ね合わせた。重ね合わせた両シートを、表面が平滑な２枚のガラス板の間に挟んで机上に置き、ガラス板の上に錘を載置することにより０．０３ＭＰａの圧力で加圧し、発色させた。その後、重ね合わせた両シートを剥離し、発色した顕色剤シート（１）の発色面状を目視で観察し、下記の評価基準にしたがって評価した。評価結果を表１〜表３に示す。
<評価基準>
３：発色面における粒状感が非常に小さい。
２：発色面に多少の粒状感があるが、実用上は問題ない。
１：発色面における粒状感が明らかに大きい。
【０１０８】
【表１】
2020073907.tif 000003
【０１０９】
【表２】
2020073907.tif 000004
【０１１０】
【表３】
2020073907.tif 000005
【０１１１】
表１〜表３に示すように、実施例では、０．０５ＭＰａ未満の微小な圧力でも、視認ないし読み取り可能な０．０２以上の発色濃度が得られた一方、擦過による発色は０．０２以下に抑えられた。
これに対して、発色成分を含まない電子供与性無色染料前駆体非内包マイクロカプセル液（Ｂ）を含有しない比較例１、３では、微小な圧力での発色性は得られるものの、いずれも擦過による発色も大きく、発色の階調性に劣るものであった。また、発色成分を含まない電子供与性無色染料前駆体非内包マイクロカプセル液（Ｂ）を含有しない比較例２では、カプセルサイズが小さいため、擦過による発色はないものの、微小な圧力での発色性も乏しい結果となり、発色の階調性にも劣っていた。
比較例４〜５では、発色成分を内包するマイクロカプセルを二種含有し、発色成分を含まない電子供与性無色染料前駆体非内包マイクロカプセルを含有しないので、擦過による発色を抑えられていない。
また、比較例６は、発色成分を含まない電子供与性無色染料前駆体非内包マイクロカプセルを含有するものの、電子供与性無色染料前駆体非内包マイクロカプセルのＤ５０Ｂが、電子供与性無色染料前駆体内包マイクロカプセルのＤ５０Ａに対して同サイズ以下であるので、犠牲材としての機能は乏しく、やはり擦過による発色を抑えられなかった。
【０１１２】
２０１６年９月２９日に出願された日本国特許出願２０１６−１９１７８３号及び２０１７年６月２日に出願された日本国特許出願２０１７-１１０２２０の開示は、その全体が参照により本明細書に取り込まれる。
本明細書に記載された全ての文献、特許出願、及び技術規格は、個々の文献、特許出願、及び技術規格が参照により取り込まれることが具体的かつ個々に記された場合と同程度に、本明細書に参照により取り込まれる。
【手続補正書】
【提出日】令和2年1月15日(2020.1.15)
【手続補正２】
【補正対象書類名】特許請求の範囲
【補正対象項目名】全文
【補正方法】変更
【補正の内容】
【特許請求の範囲】
【請求項１】
支持体と、電子供与性無色染料前駆体を内包するマイクロカプセルＡを含有する発色剤層と、前記支持体と前記発色剤層との間に易接着層と、を有し、
前記マイクロカプセルＡの体積標準のメジアン径Ｄ５０Ａが、４０μｍ未満である圧力測定用材料。
【請求項２】
前記メジアン径Ｄ５０Ａが下記式２を満たす請求項１に記載の圧力測定用材料。
１０μｍ＜Ｄ５０Ａ＜４０μｍ      式２
【請求項３】
前記発色剤層に含まれる全粒子の体積標準のメジアン径Ｄ５０Ｘが、下記式４を満たす請求項１又は請求項２に記載の圧力測定用材料。
１５μｍ＜Ｄ５０Ｘ＜５０μｍ      式４
【請求項４】
前記発色剤層が、水溶性高分子を含有する請求項１〜請求項３のいずれか１項に記載の圧力測定用材料。
【請求項５】
前記発色剤層が、無機粒子を含有する請求項１〜請求項４のいずれか１項に記載の圧力測定用材料。
【請求項６】
前記無機粒子が、シリカ粒子である請求項５に記載の圧力測定用材料。
【請求項７】
前記マイクロカプセルＡの壁材が、イソシアナートの反応物を含有する請求項１〜請求項６のいずれか１項に記載の圧力測定用材料。
【請求項８】
前記易接着層の厚みが、０．００５μｍ〜０．２μｍである請求項１〜請求項７のいずれか１項に記載の圧力測定用材料。
【請求項９】
前記易接着層が、ウレタンポリマー、又はブロックイソシアネートを含む請求項１〜請求項８のいずれか１項に記載の圧力測定用材料。
【請求項１０】
前記発色剤層に含まれる全粒子の粒径分布の変動係数が、３５％〜１５０％である請求項１〜請求項９のいずれか１項に記載の圧力測定用材料。
【請求項１１】
前記発色剤層が、電子供与性無色染料前駆体を内包しないマイクロカプセルＢを含有し、前記マイクロカプセルＡの体積標準のメジアン径Ｄ５０Ａと、前記マイクロカプセルＢの体積標準のメジアン径Ｄ５０Ｂと、が下記式１を満たす請求項１〜請求項１０のいずれか１項に記載の圧力測定用材料。
Ｄ５０Ａ＜Ｄ５０Ｂ    式１
【請求項１２】
前記支持体が、ポリエチレンテレフタレートフィルムである請求項１〜請求項１１のいずれか１項に記載の圧力測定用材料。
【請求項１３】
請求項１〜請求項１２のいずれか１項に記載の圧力測定用材料と、
電子受容性化合物を含む顕色剤層を有する顕色材料と、
を含む圧力測定用材料セット。
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
支持体と、電子供与性無色染料前駆体を内包するマイクロカプセルＡを含有する発色剤層と、前記支持体と前記発色剤層との間に易接着層と、を有し、
前記マイクロカプセルＡの体積標準のメジアン径Ｄ５０Ａが、４０μｍ未満であり、
前記発色剤層に含まれる全粒子の体積標準のメジアン径Ｄ５０Ｘが、１５μｍを超える圧力測定用材料。
【請求項２】
支持体と、電子供与性無色染料前駆体を内包するマイクロカプセルＡを含有する発色剤層と、前記支持体と前記発色剤層との間に易接着層と、を有し、
前記マイクロカプセルＡの体積標準のメジアン径Ｄ５０Ａが、１２μｍ以上４０μｍ未満（ただし１２μｍを除く）である圧力測定用材料。
【請求項３】
支持体と、電子供与性無色染料前駆体を内包するマイクロカプセルＡを含有する発色剤層と、前記支持体と前記発色剤層との間に易接着層と、を有し、
前記マイクロカプセルＡの体積標準のメジアン径Ｄ５０Ａが、２５μｍを超え４０μｍ未満である圧力測定用材料。
【請求項４】
支持体と、電子供与性無色染料前駆体を内包するマイクロカプセルＡを含有する発色剤層と、前記支持体と前記発色剤層との間に易接着層と、を有し、
前記マイクロカプセルＡの体積標準のメジアン径Ｄ５０Ａが、４０μｍ未満であり、
前記マイクロカプセルＡの壁材が、イソシアナートの反応物を含有し、
前記易接着層が、ウレタンポリマー、又はブロックイソシアネートを含む圧力測定用材料。
【請求項５】
前記発色剤層に含まれる全粒子の体積標準のメジアン径Ｄ５０Ｘが、下記式４を満たす請求項１〜請求項４のいずれか１項に記載の圧力測定用材料。
１５μｍ＜Ｄ５０Ｘ＜５０μｍ      式４
【請求項６】
前記発色剤層が、水溶性高分子を含有する請求項１〜請求項５のいずれか１項に記載の圧力測定用材料。
【請求項７】
前記発色剤層が、無機粒子を含有する請求項１〜請求項６のいずれか１項に記載の圧力測定用材料。
【請求項８】
前記無機粒子が、シリカ粒子である請求項７に記載の圧力測定用材料。
【請求項９】
前記マイクロカプセルＡの壁材が、イソシアナートの反応物を含有する請求項１〜請求項８のいずれか１項に記載の圧力測定用材料。
【請求項１０】
前記易接着層の厚みが、０．００５μｍ〜０．２μｍである請求項１〜請求項９のいずれか１項に記載の圧力測定用材料。
【請求項１１】
前記発色剤層に含まれる全粒子の粒径分布の変動係数が、３５％〜１５０％である請求項１〜請求項１０のいずれか１項に記載の圧力測定用材料。
【請求項１２】
前記発色剤層が、電子供与性無色染料前駆体を内包しないマイクロカプセルＢを含有し、前記マイクロカプセルＡの体積標準のメジアン径Ｄ５０Ａと、前記マイクロカプセルＢの体積標準のメジアン径Ｄ５０Ｂと、が下記式１を満たす請求項１〜請求項１１のいずれか１項に記載の圧力測定用材料。
Ｄ５０Ａ＜Ｄ５０Ｂ    式１
【請求項１３】
前記支持体が、ポリエチレンテレフタレートフィルムである請求項１〜請求項１２のいずれか１項に記載の圧力測定用材料。
【請求項１４】
請求項１〜請求項１３のいずれか１項に記載の圧力測定用材料と、
電子受容性化合物を含む顕色剤層を有する顕色材料と、
を含む圧力測定用材料セット。
【手続補正書】
【提出日】令和2年3月31日(2020.3.31)
【手続補正１】
【補正対象書類名】明細書
【補正対象項目名】００９２
【補正方法】変更
【補正の内容】
【００９２】
【化１】
2020073907.tif 000006
【手続補正２】
【補正対象書類名】特許請求の範囲
【補正対象項目名】全文
【補正方法】変更
【補正の内容】
【特許請求の範囲】
【請求項１】
支持体と、電子供与性無色染料前駆体を内包するマイクロカプセルＡと、発色剤層と、前記支持体と前記発色剤層との間に易接着層と、を有し、
前記発色剤層が、前記発色剤層と前記発色剤層中のマイクロカプセルとの全固形分質量に対して、５０質量％〜８５質量％の前記マイクロカプセルＡを含有し、
前記マイクロカプセルＡの体積標準のメジアン径Ｄ５０Ａが、下記式２−３を満たす圧力測定用材料。
２５μｍ＜Ｄ５０Ａ＜３５μｍ      式２−３
【請求項２】
前記発色剤層中における前記マイクロカプセルＡの含有量が、前記発色剤層と前記発色剤層中のマイクロカプセルとの全固形分質量に対して、５０質量％〜８０質量％である請求項１に記載の圧力測定用材料。
【請求項３】
前記易接着層が、ウレタンポリマー、又はブロックイソシアネートを含む請求項１又は請求項２に記載の圧力測定用材料。
【請求項４】
前記発色剤層に含まれる全粒子の体積標準のメジアン径Ｄ５０Ｘが、下記式４を満たす請求項１〜請求項３のいずれか１項に記載の圧力測定用材料。
１５μｍ＜Ｄ５０Ｘ＜５０μｍ      式４
【請求項５】
前記発色剤層が、水溶性高分子を含有する請求項１〜請求項４のいずれか１項に記載の圧力測定用材料。
【請求項６】
前記発色剤層が、無機粒子を含有する請求項１〜請求項５のいずれか１項に記載の圧力測定用材料。
【請求項７】
前記無機粒子が、シリカ粒子である請求項６に記載の圧力測定用材料。
【請求項８】
前記マイクロカプセルＡの壁材が、イソシアナートの反応物を含有する請求項１〜請求項７のいずれか１項に記載の圧力測定用材料。
【請求項９】
前記易接着層の厚みが、０．００５μｍ〜０．２μｍである請求項１〜請求項８のいずれか１項に記載の圧力測定用材料。
【請求項１０】
前記発色剤層に含まれる全粒子の粒径分布の変動係数が、３５％〜１５０％である請求項１〜請求項９のいずれか１項に記載の圧力測定用材料。
【請求項１１】
前記発色剤層が、電子供与性無色染料前駆体を内包しないマイクロカプセルＢを含有し、前記マイクロカプセルＡの体積標準のメジアン径Ｄ５０Ａと、前記マイクロカプセルＢの体積標準のメジアン径Ｄ５０Ｂと、が下記式１を満たす請求項１〜請求項１０のいずれか１項に記載の圧力測定用材料。
Ｄ５０Ａ＜Ｄ５０Ｂ    式１
【請求項１２】
前記支持体が、ポリエチレンテレフタレートフィルムである請求項１〜請求項１１のいずれか１項に記載の圧力測定用材料。
【請求項１３】
請求項１〜請求項１２のいずれか１項に記載の圧力測定用材料と、
電子受容性化合物を含む顕色剤層を有する顕色材料と、
を含む圧力測定用材料セット。